(57)【特許請求の範囲】
【請求項１】
油脂吸収材および粘着成分を含有する角質剥離用粘着剤組成物であって、
前記油脂吸収材の、ＪＩＳ Ｋ５１０１−１３−１に準拠して測定される吸油量が、５０ｍｌ／１００ｇ以上であり、
前記油脂吸収材が、油脂吸収能を有する微粒子であって、ＪＩＳ Ｚ８８２５−１に準拠して測定される平均粒径が、１〜１００μｍであること
を特徴とする角質剥離用粘着剤組成物。
【請求項２】
前記油脂吸収材が、無機系材料、樹脂系材料、有機無機ハイブリッド材料、炭およびシルクからなる群から選ばれる少なくとも一種からなるものであることを特徴とする請求項１に記載の角質剥離用粘着剤組成物。
【請求項３】
前記油脂吸収材が、ゼオライト、シリカ、ウレタン樹脂、炭、シルク、および、表面が有機基で修飾されたシリカ微粒子から選択されるものであることを特徴とする請求項１又は２に記載の角質剥離用粘着剤組成物。
【請求項４】
前記粘着成分が、ゴム系粘着剤、アクリル系粘着剤、シリコーン系粘着剤、およびウレタン系粘着剤から選択されるものであることを特徴とする請求項１〜３のいずれかに記載の角質剥離用粘着剤組成物。
【請求項５】
請求項１〜４のいずれかに記載の角質剥離用粘着剤組成物から形成された粘着層を有する角質剥離用粘着シート。
【請求項６】
角質剥離用粘着シートをベークライト板に貼付して５分後のＪＩＳ  Ｚ０２３７に準拠した粘着力（モード：１８０°剥離，剥離速度：３００ｍｍ／ｍｉｎ，貼付時間：５分）が、５〜２５Ｎ／２５ｍｍである、請求項５に記載の角質剥離用粘着シート。
【発明の詳細な説明】
【技術分野】
【０００１】
本発明は、油脂吸収材及び粘着成分を含有し、角質剥離能に優れる角質剥離用粘着剤組成物及び角質剥離用粘着シートに関する。
【背景技術】
【０００２】
皮膚の最外層にある角質は、生体内と外界を分ける界面であり、生体成分が外界に漏出するのを防いだり、有害成分が生体内に進入するのを防ぐバリアー機能を有する。
このように、角質は生体にとって重要な機能を有するものであるが、例えば、薬物やワクチン等の有効成分を経皮吸収により生体内に投与したり、臨床検査等を目的として吸引浸出液を皮膚から減圧吸引する際などにおいて、角質を除去することが必要な場合がある。
【０００３】
従来、角質を除去する方法としては、例えば、皮膚表面に、粘着テープ（角質剥離用粘着シート）を貼着し、一定時間後に剥離することによって角質を除去する方法が知られている（特許文献１〜６等）。
しかしながら、従来の粘着テープ（角質剥離用粘着シート）では、皮脂分泌量が多いと角質剥離能が不十分な場合がある。皮脂は個人差、季節差等の要因により分泌量が異なるが、これらの要因の影響を低減させることができ、より優れた角質剥離能を有する角質剥離用粘着シートの開発が求められているのが現状である。
【先行技術文献】
【特許文献】
【０００４】
【特許文献１】特開平５−１２３３２６号公報
【特許文献２】特開平３−１５１９５１号公報
【特許文献３】特開２００７−２８９６７２号公報
【特許文献４】特開２００８−２０１６９８号公報
【特許文献５】特開２００９−１０２３０４号公報
【特許文献６】特開２００９−２９７４２号公報
【発明の開示】
【発明が解決しようとする課題】
【０００５】
本発明は上記した実情に鑑みてなされたものであり、その課題は、角質剥離能に優れる角質剥離用粘着剤組成物及び角質剥離用粘着シートを提供することである。
【課題を解決するための手段】
【０００６】
本発明者らは、上記課題を解決すべく鋭意研究を重ねた結果、粘着成分を含有する角質剥離用粘着剤組成物において、油脂吸収材をさらに含有させておくと、角質剥離能に極めて優れた角質剥離用粘着シートが得られることを見出し、本発明を完成させるに至った。
【０００７】
かくして本発明の第１によれば、下記（１）〜（５）の角質剥離用粘着剤組成物が提供される。
（１）油脂吸収材及び粘着成分を含有することを特徴とする角質剥離用粘着剤組成物。
（２）前記油脂吸収材が、無機系材料、樹脂系材料、有機無機ハイブリッド材料、炭及びシルクからなる群から選ばれる少なくとも一種からなるものであることを特徴とする（１）に記載の角質剥離用粘着剤組成物。
（３）前記油脂吸収材の、ＪＩＳ  Ｋ  ５１０１−１３−１に準拠して測定される吸油量が、５０ｍｌ／１００ｇ以上であることを特徴とする（１）又は（２）に記載の角質剥離用粘着剤組成物。
（４）前記油脂吸収材が、油脂吸収能を有する微粒子であって、ＪＩＳ  Ｚ８８２５−１に準拠して測定される平均粒径が、１〜１００μｍであることを特徴とする（１）〜（３）のいずれかに記載の角質剥離用粘着剤組成物。
（５）前記油脂吸収材の含有量が、角質剥離用粘着剤組成物全体に対して１〜５０質量％であることを特徴とする（１）〜（４）のいずれかに記載の角質剥離用粘着剤組成物。
【０００８】
本発明の第２によれば、下記（６）の角質剥離用粘着シートが提供される。
（６）前記（１）〜（５）のいずれかに記載の角質剥離用粘着剤組成物からなる粘着層を有する角質剥離用粘着シート。
【発明の効果】
【０００９】
本発明の角質剥離用粘着剤組成物は、角質剥離能に極めて優れる粘着層の形成材料として有用である。
本発明の角質剥離用粘着シートは、本発明の角質剥離用粘着剤組成物から形成された粘着層を有するものであり、角質剥離能に極めて優れる。
【発明を実施するための最良の形態】
【００１０】
以下、本発明を、１）角質剥離用粘着剤組成物、及び、２）角質剥離用粘着シートに項分けして詳細に説明する。
【００１１】
１）角質剥離用粘着剤組成物
本発明の角質剥離用粘着剤組成物は、油脂吸収材及び粘着成分を含有することを特徴とする。
本発明に用いる油脂吸収材としては、人間の皮膚に対して安全であって、角質上に存在する皮脂を吸収する性質を有する材料からなるものであれば、特に制約はない。なかでも、無機系材料、樹脂系材料、有機無機ハイブリッド材料、炭、及びシルクからなる群から選ばれる少なくとも一種からなるものであることが好ましい。
【００１２】
無機系材料としては、ゼオライト、シリカ、カルシウム、ベントナイト、ヘクトライト、モンモリロナイト、スメクタイト、カオリナイト、ハロサイト、ケイソウ土、ケイ酸マグネシウム・アルミニウム、ケイ酸マグネシウム・ナトリウム、カオリン、マイカ、タルク、炭酸カルシウム、麦飯石、無水珪酸等が挙げられる。また、例えば、シリカ微粒子等の表面にカルシウム等をコーティングしたもの等も用いることができる。
【００１３】
樹脂系材料としては、ウレタン樹脂；ポリアミド樹脂；ナイロン樹脂；架橋ポリアルキルスチレン樹脂；ポリメチルメタクリレート、ポリエチルメタクリレート、ポリメチルメタクリレート／エチレングリコールジメタクリレートコポリマー、ポリアリルメタクリレート／エチレングリコールジメタクリレートコポリマー、エチレングリコールジメタクリレート／ラウリルメタクリレートコポリマー等のアクリル系樹脂；セルロース；等が挙げられる。
【００１４】
有機無機ハイブリッド材料としては、シリカ等の表面にオクタデシル基等の炭化水素基が結合した化合物等が挙げられる。
【００１５】
これらの油脂吸収材は１種単独で、あるいは２種以上を組み合わせて用いることができる。
これらの中でも、ゼオライト、シリカ、ウレタン樹脂、炭、シルク、表面が有機基で修飾されたシリカ微粒子（例えば、表面にオクタデシル基が結合したシリカ微粒子）が好ましい。
【００１６】
本発明に用いる油脂吸収材は、微粒子であるのが好ましい。
微粒子の形状としては特に制約はなく、球状、棒状、板状、円盤状等、いかなる形状であっても構わない。
微粒子のＪＩＳ  Ｚ８８２５−１に準拠して測定される平均粒径は、１〜１００μｍであるのが好ましく、５〜５０μｍであるのがより好ましい。このような大きさの微粒子を用いることにより、より皮脂の吸収性を高めることができる。
【００１７】
本発明に用いる油脂吸収材は、その吸油量が、ＪＩＳ  Ｋ５１０１−１３−１に準拠して測定される吸油量で、５０ｍｌ／１００ｇ以上であるのが好ましい。このような吸油量を有する油脂吸収材を用いることで、より優れた角質剥離能を有する粘着層を形成できる角質剥離用粘着剤組成物を得ることができる。
【００１８】
本発明においては、油脂吸収材として市販品を用いることもできる。市販品としては、例えば、合成ゼオライトＡ（和光純薬工業社製）、シリカル（日鉄鉱業社製）、ウレパールＵＳ−０１、ウレパール試作品−５０１（コニシ社製）、ＹＭＣ−Ｐａｃｋ  ＯＤＳ−Ａ（ワイエムシィ社製）、微粒子炭パウダー（ピーチピッグ社製）、超微粒子シルクパウダー（マンディ・ムーン社製）等が挙げられる。
【００１９】
油脂吸収材の添加量は、角質剥離用粘着剤組成物全体に対して、１〜５０質量％であるのが好ましく、２〜４０質量％であるのがより好ましい。
油脂吸収材の含有量があまりに少ないと、本発明の目的とする効果が得られない。油脂吸収材の含有量があまりに多いと、追従性が低下し、表面に凸凹ができ、皮膚との接触面積が減少して粘着力が低下するおそれがある。
【００２０】
角質は、ケラチンを主成分とするタンパク質と、セラミドやコレステロールを主成分とする細胞間脂質からなり、オレイン酸グリセリドやスクワレンなどからなる皮脂に覆われている。
本発明の角質剥離用粘着剤組成物は、上記のような油脂吸収材を含有するため、角質層の表面を覆う皮脂を効率よく吸収し除去することができる。そのため、皮脂の存在に起因する粘着力の低下がなく、角質剥離能に極めて優れる粘着層を形成することができる。
【００２１】
本発明の角質剥離用粘着剤組成物は、油脂吸収材の他に、角質を剥離する粘着成分を含有する。
粘着成分としては、その粘着力により角質を剥離することができるものであればよく、例えば、ゴム系粘着剤、アクリル系粘着剤、シリコーン系粘着剤、ウレタン系粘着剤等が挙げられる。これらの中でも、粘着力の制御が容易である点で、アクリル系粘着剤が好ましい。
【００２２】
本発明の角質剥離用粘着剤組成物は、次のような粘着力を有するものが好ましい。すなわち、厚さ５０μｍのポリエチレンテレフタレートフィルムに、角質剥離用粘着剤組成物を乾燥後の坪量が３０ｇ／ｍ２となるように塗布、乾燥して、粘着層を形成し、得られた角質剥離用粘着シートをベークライト板に貼付して５分後のＪＩＳ  Ｚ０２３７に準拠した粘着力（モード：１８０°剥離，剥離速度：３００ｍｍ／ｍｉｎ，貼付時間：５分）が、５〜２５Ｎ／２５ｍｍであることが好ましく、７〜２０Ｎ／２５ｍｍであることが特に好ましい。上記粘着力が５Ｎ／２５ｍｍ未満であると、効果的に角質層を剥離することができない。一方、上記粘着力が２５Ｎ／２５ｍｍを超えると、皮膚に糊残りが生じるおそれがある。
【００２３】
前記角質剥離用粘着剤組成物は、使用目的に合わせ、その他の成分をさらに含有していてもよい。
その他の成分としては、薬剤、保湿剤、酸化防止剤、粘度調整剤、紫外線吸収剤、隠蔽剤、可塑剤、ワックス、着色剤、無機フィラー、有機フィラー等の各種添加剤が挙げられる。
【００２４】
角質剥離用粘着剤組成物は、上記した、粘着成分、並びに所望によりその他の成分及び有機溶媒を、常法に従って適宜混合して調製することができる。
【００２５】
ここで用いる有機溶媒としては、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；及びこれらの溶媒の２種以上からなる混合溶媒；等が挙げられる。
【００２６】
有機溶媒の使用量は、特に限定されないが、角質剥離用粘着剤組成物全体に対して、通常５〜９０質量％、好ましくは１０〜８０質量％、より好ましくは２０〜７０質量％である。
【００２７】
本発明の角質剥離用粘着剤組成物によれば、角質剥離能に優れる粘着層を形成することができる。特に本発明の角質剥離用粘着剤組成物は、後述する本発明の角質剥離用粘着シートの粘着層の形成材料として有用である。
【００２８】
２）角質剥離用粘着シート
本発明の角質剥離用粘着シートは、本発明の角質剥離用粘着剤組成物からなる粘着層を有することを特徴とする。
【００２９】
本発明の角質剥離用粘着剤組成物からなる粘着層は、例えば、本発明の角質剥離用粘着剤組成物を、所望により、トルエン、酢酸エチル、メチルエチルケトン、アセトン等の有機溶剤で希釈した後、常法により支持体に塗布、乾燥することにより形成することができる。
【００３０】
用いる支持体は、粘着層を担持できるものであれば、特に制約はなく、得られる角質剥離用粘着シートの使用目的等を考慮して適宜選択することができる。
【００３１】
用いる支持体としては、ポリエチレンテレフタレート（ＰＥＴ）等のポリエステル系フィルム、ポリエチレン、ポリプロピレン、エチレン／メタクリル酸共重合体、エチレン／メタクリル酸メチル等のポリオレフィン系フィルム、ポリウレタン系フィルム、ポリスチレン系の熱可塑性エラストマーフィルム等の樹脂フィルム；これらの樹脂フィルムにアルミニウムなどの金属を蒸着したフィルム；各種の合成繊維及び／又は天然繊維からなる、織布、編布、不織布等の繊維類；上質紙、グラシン紙、コート紙等の紙類；これらの積層体；等が挙げられる。
【００３２】
支持体の厚さは、特に制限されないが、支持体が樹脂フィルムの場合には、通常５〜２５０μｍ、好ましくは１０〜１００μｍであり、支持体が繊維類や紙類等からなる場合には、通常１０〜１０００μｍ、好ましくは２０〜５００μｍである。
【００３３】
また、支持体の粘着層が形成される側の面に、粘着層との密着性を高めるために、予め、プライマー処理、コロナ処理、プラズマ処理等の表面処理を施してもよい。また、得られる角質剥離用粘着シートを、運搬・保管に適した巻取体にする場合等においては、支持体の粘着層が形成されない側の表面を、シリコーン系剥離剤や長鎖アルキル化合物等によって剥離処理してもよい。
【００３４】
角質剥離用粘着剤組成物の塗布は、既存の塗布装置を用いて行うことができる。塗布装置としては、グラビアコーター、マイヤーバーコーター、ロールコーター、ナイフコーター、ダイコーター、スクリーンコーター等が挙げられる。
【００３５】
乾燥温度は特に制約はないが、通常６０〜２００℃、好ましくは８０〜１２０℃である。乾燥時間は乾燥温度にもよるが、通常５秒から１０分間、好ましくは１０秒から５分間である。
【００３６】
得られる粘着層の坪量（単位面積当たりの質量）は、特に限定されないが、効果的に角質を剥離する観点から、好ましくは１０〜２００ｇ／ｍ２であり、特に好ましくは１５〜１００ｇ／ｍ２である。
【００３７】
得られる粘着層の上には、保存・運搬用に剥離シートをラミネートしてもよい。剥離シートは、角質剥離用粘着シート使用時に剥離される。
【００３８】
剥離シートとしては、上質紙、グラシン紙、コート紙、ポリエチレンラミネート紙、ポリプロピレンラミネート紙等の紙類；ＰＥＴ等のポリエステル系フィルム、ポリエチレン、ポリプロピレン等のポリオレフィン系フィルム等の合成樹脂フィルム；及びこれらの紙類又は合成樹脂フィルムの片面または両面に、シリコーン系剥離剤や長鎖アルキル化合物等により剥離処理が施されたもの；等が挙げられる。なかでも、入手容易性、取り扱い容易性等から、剥離処理が施されたポリエステル系フィルムが好ましい。
【００３９】
本発明の角質剥離用粘着シートは、角質剥離用粘着シートをベークライト板に貼付して５分後のＪＩＳ  Ｚ０２３７に準拠した粘着力（モード：１８０°剥離，剥離速度：３００ｍｍ／ｍｉｎ，貼付時間：５分）が、５〜２５Ｎ／２５ｍｍであることが好ましく、７〜２０Ｎ／２５ｍｍであることが特に好ましい。上記粘着力が５Ｎ／２５ｍｍ未満であると、効果的に角質層を剥離することができない。一方、上記粘着力が２５Ｎ／２５ｍｍを超えると、皮膚に糊残りが生じるおそれがある。
【００４０】
本発明の角質剥離用粘着シートは、本発明の角質剥離用粘着剤組成物から得られる粘着層を有するため、角質剥離能に極めて優れる。本発明の角質剥離用粘着シートが角質剥離能に優れることは、例えば、角質剥離用粘着シートを人間の額に５分間貼付後剥離し、剥離したシートを規定のサイズに打ち抜き、ＤＣプロテインアッセイキット（バイオラッドラボラトリーズ社製）にて角質剥離量（μｇ／ｃｍ２）を測定することにより確認することができる。
【００４１】
本発明の角質剥離用粘着シートにより角質を剥離した後の皮膚には、皮脂がほとんど確認されない。本発明の角質剥離用粘着剤組成物中の油脂吸収材が皮脂を吸収するため、皮脂の存在による角質剥離能の低下がなく、本発明の角質剥離用粘着シートは、優れた角質剥離能を有するものと考えられる。
【００４２】
皮膚に皮脂が残存しているか否かは、例えば、角質剥離用粘着シートを皮膚に貼付して角質剥離し、該角質剥離部位に、ろ紙を１分間重ね合わせた状態で保持した後、ろ紙を、四酸化オスミウム蒸気中に１５分間放置する。皮脂が残存していれば、ろ紙は黒色に発色し、皮脂が残存していなければ、黒色に発色しない。皮脂の主成分であるオレイン酸及びそのグリセリンエステルは、分子内に不飽和二重結合を有するため、四酸化オスミウムと付加反応して黒色に発色するからである。
【実施例】
【００４３】
以下、本発明を、実施例及び比較例によりさらに詳細に説明する。本発明は、これらの実施例によって何ら制限されない。
【００４４】
（実施例１）
アクリル系粘着剤の酢酸エチル溶液（アクリル酸２−エチルヘキシルエステル７０質量％とＮ−ビニルピロリドン２５質量％の共重合体、固形分：５０質量％）に、合成ゼオライト（Ａ−４、和光純薬工業社製）を、前記アクリル系粘着剤の乾燥重量１００質量％に対して２０．８質量％混合し、混合液１を得た。
次に、剥離シートとして、厚さ３８μｍのシリコーン樹脂で片面が剥離処理されたＰＥＴフィルム製剥離シートを用意し、その離型面に、前記混合液１を、乾燥後の坪量が３０ｇ／ｍ２となるように塗布後、加熱乾燥し、粘着層を形成した。得られた粘着層の上に、支持体としてのＰＥＴフィルム（ルミラー、平均厚さ：５０μｍ、東レ社製）をラミネートして、角質剥離用粘着シート１を作製した。
【００４５】
（実施例２〜９）
実施例１において、合成ゼオライト２０．８質量％の代わりに、下記第１表に示す油脂吸収材を、第１表に示す量用いた以外は、実施例１と同様にして、角質剥離用粘着シート２〜９を作製した。表中、油脂吸収材Ａ〜Ｇは、以下のものを表す。
【００４６】
Ａ：合成ゼオライト  Ａ−４、和光純薬工業社製
Ｂ：シリカル、日鉄鉱業社製
Ｃ：ウレパールＵＳ−０１、コニシ社製
Ｄ：ウレパール試作品−５０１、コニシ社製
Ｅ：ＹＭＣ-Ｐａｃｋ  ＯＤＳ−Ａ、ワイエムシィ社製
Ｆ：微粒子炭パウダー、ピーチピッグ社製
Ｇ：超微粒子シルクパウダー、マンデイ・ムーン社製
【００４７】
上記油脂吸収材の平均粒径及び吸油量を、下記に示す方法で測定した。その結果を下記第１表にまとめて示す。
【００４８】
（１）油脂吸収材の平均粒径
油脂吸収材の平均粒径をＪＩＳ  Ｚ８８２５−１（粒子径解析−レーザー回折法）に準拠して、レーザー回折・散乱式粒度分布測定装置（堀場製作所社製、商品名「ＬＡ−９２０」、Ｈｅ−Ｎｅレーザ波長：６３２．８ｎｍ）を用いて測定した。
【００４９】
なお、測定時の分散液は、油脂吸収材Ｅのみ酢酸エチルを用い、それ以外は精製水を用いた。また、分散液５ｍＬに対して油脂吸収材を１００ｍｇ添加し、超音波振とう機にて３分間振とうさせた試験液を、予め同一の分散液を９０％容量まで満たしておいた測定セルに滴下し、光線透過度が７０〜９５％となるように調整して測定を行った。
また、各材料の屈折率は、精製水：１．３３３、酢酸エチル：１．３７２、油脂吸収材Ａ：１．５、油脂吸収材Ｂ：１．５、油脂吸収材Ｃ：１．５、油脂吸収材Ｄ：１．５、油脂吸収材Ｅ：１．５、油脂吸収材Ｆ：１．８、油脂吸収材Ｇ：１．４であった。
【００５０】
（２）油脂吸収材の吸油量
油脂吸収材の吸油量をＪＩＳ  Ｋ５１０１−１３−１（精製あまに油法）に準拠して、測定した。
【００５１】
（比較例１）
合成ゼオライトを用いない他は、実施例１と同様にして、角質剥離用粘着シート１０を作製した。
【００５２】
（比較例２）
ニチバン社製セロテープ（登録商標）を、角質剥離用粘着シート１１とした。
【００５３】
実施例１〜９、比較例１，２で得られた角質剥離用粘着シート１〜１１につき、下記に示す方法で、角質剥離量、剥離後の皮脂残量、及び粘着力を測定した。その結果を下記第１表にまとめて示す。
【００５４】
（１）角質剥離量の測定
角質剥離量をタンパク質定量法（Ｌｏｗｒｙ法）に準拠して測定した。
まず、角質剥離用粘着シートを人間の額に５分間貼付後剥離し、剥離したシートを規定のサイズに打ち抜き、ＤＣプロテインアッセイキット（バイオラッドラボラトリーズ社製）にて角質剥離量（タンパク質量、μｇ／ｃｍ２）を測定した。〔参照：Ｆ．Ｄｒｅｈｅｒ，  Ｃｏｌｏｒｉｍｅｔｒｉｃ  Ｍｅｔｈｏｄ  ｆｏｒ  Ｑｕａｎｔｉｆｙｉｎｇ  Ｈｕｍａｎ  Ｓｔｒａｔｕｍ  Ｃｏｒｎｅｕｍ  Ｒｅｍｏｖｅｄ  ｂｙ  Ａｄｈｅｓｉｖｅ−Ｔａｐｅ−Ｓｔｒｉｐｐｉｎｇ，Ａｃｔａ  Ｄｅｒｍ  Ｖｅｎｅｒｅｓｏｌ（Ｓｔｏｃｋｈ）  １９９８；７８：１８６−１８９〕
【００５５】
（２）皮脂残量の評価
角質剥離用粘着シートを人間の額に５分間貼付後剥離した。前記額の角質剥離部位にろ紙を１分間固定した後、このろ紙を、四酸化オスミウム蒸気中に１５分間放置した。ろ紙の発色の度合いを肉眼で確認し、皮膚上の皮脂残量を、１：皮脂残量なし（発色なし）、２：皮脂残量わずか（わずかに発色）、３：皮脂残量あり（発色あり）、と評価した。
【００５６】
（３）粘着力
角質剥離用粘着シートをベークライト板に貼付して５分後のＪＩＳ  Ｚ０２３７に準拠して粘着力（モード：１８０°剥離，剥離速度：３００ｍｍ／ｍｉｎ，貼付時間：５分）を測定した。
【００５７】
【表１】
0005622220.tif 000002
【００５８】
第１表より、本発明の角質剥離用粘着シート１〜９は、比較例１，２の角質剥離用粘着シート１０，１１に比して、角質剥離量が多く、角質剥離能に極めて優れることがわかる。